(57)【要約】【課題】鉄骨と、熱発泡性シートを有する被覆構造体に関し、鉄骨の耐熱性を高め、安定した耐熱保護性を得る。【解決手段】鉄骨と、熱発泡性シートを有する被覆構造体であって、前記熱発泡性シートは、一方の面側に、経糸及び緯糸の織密度がいずれも１０本／２５ｍｍ以上６０本／２５ｍｍ以下の無機繊維織物が積層されており、前記熱発泡性シートは、前記無機繊維織物が前記鉄骨側に向いて、該鉄骨の周囲を覆う様に設けられていることを特徴とする。【選択図】図１
2019108789.tif 000002
【特許請求の範囲】
【請求項１】
鉄骨と、熱発泡性シートを有する被覆構造体であって、
前記熱発泡性シートの一方の面側には、経糸及び緯糸の織密度がいずれも１０本／２５ｍｍ以上６０本／２５ｍｍ以下の無機繊維織物が積層されており、
前記熱発泡性シートは、前記無機繊維織物が前記鉄骨側に向いて、該鉄骨の周囲を覆う様に設けられていることを特徴とする被覆構造体。
【請求項２】
構造材の下方に固定されたＨ型またはＩ型の鉄骨と、熱発泡性シートを有する被覆構造体であって、
前記熱発泡性シートの一方の面側には、経糸及び緯糸の織密度がいずれも１０本／２５ｍｍ以上６０本／２５ｍｍ以下の無機繊維織物が積層されており、
前記熱発泡性シートは、前記無機繊維織物が前記鉄骨側に向いて、該鉄骨の周囲を覆う様に設けられていることを特徴とする被覆構造体。
【請求項３】
前記無機繊維織物は、経糸及び緯糸がいずれも２０ＴＥＸ以上であることを特徴とする請求項１または請求項２に記載の被覆構造体。
【請求項４】
前記無機繊維織物は、平織りに製織された無機繊維織物であることを特徴とする請求項１〜請求項３のいずれかに記載の被覆構造体。
【発明の詳細な説明】
【技術分野】
【０００１】
本発明は、新規な被覆構造体に関するものである。
【背景技術】
【０００２】
建築物、土木構築物等の構造物が火災等によって高温に晒された場合には、柱、梁等を構成する鉄骨の物理的強度が急激に低下するという問題がある。これに対し、鉄骨に耐熱保護性を有する被覆材を被覆し、火災時の鉄骨の温度上昇を遅延させて、鉄骨の物理的強度の低下を抑制する被覆構造が知られている。
【０００３】
上記被覆構造としては、例えば、セメント等の無機質バインダーに、無機質繊維状物質、軽量骨材、結晶水含有無機質粉体等を適宜混合した混合組成物を鉄骨表面に厚付けした湿式被覆構造が知られている。また、上記湿式被覆構造に代えて、無機繊維混合マット、ロックウール、耐火ボード、熱発泡性シート等の乾式材料による乾式被覆構造も知られている。乾式被覆構造は、湿式被覆構造に比べて施工性、仕上がり性に優れるため好適である。
【０００４】
また、近年、居室空間のデザインの多様化により、構造物を構成する梁を化粧梁として露出させることにより、室内空間を広く見せたり、装飾性を付与する要望がたかまっており、乾式被覆構造として、熱発泡性シート等が多く採用されつつある。このような熱発泡性シートとして、例えば、特許文献１には、耐火材料の少なくとも片面に、アルミニウム箔及び無機繊維クロスからなる積層シートを積層させた被覆材を、アルミニウム箔が最表面に位置するように設けた鉄骨被覆構造が記載されている。
【先行技術文献】
【特許文献】
【０００５】
【特許文献１】特開２００６−１６１４３５号公報
【０００６】
しかしながら、特許文献１の被覆材は、少なくとも３層の積層体であり、その実施態様として上記積層シートを両面に積層した５層の積層体であることが記載されており、被覆材の構成が複雑であり、その被覆構造も複雑となる。また、特許文献１では、火災の炎等に晒された場合に、脱落等を防止するために最表面（外側）に特定アルミニウム箔等の補強材層を積層することが必須であり、仕上がり外観が制限されてしまうおそれがある。
【発明の概要】
【発明が解決しようとする課題】
【０００７】
本発明は、鉄骨構造物を構成する鉄骨を覆う様に設けられた熱発泡性シートによる被覆構造体に関し、比較的簡素な構造で美観性に優れた仕上がりを有するとともに、炭化断熱層の脱落等を防止して安定した耐熱保護性を得ることを目的とする。
【課題を解決するための手段】
【０００８】
本発明者は、上記目的を達成するため鋭意検討を行った結果、特定の熱発泡性シートを、鉄骨周囲を覆う様に固定した被覆構造体に想到し、本発明を完成させた。
【０００９】
すなわち、本発明の被覆構造体は、下記の特徴を有するものである。
１．鉄骨と、熱発泡性シートを有する被覆構造体であって、
前記熱発泡性シートの一方の面側には、経糸及び緯糸の織密度がいずれも１０本／２５ｍｍ以上６０本／２５ｍｍ以下の無機繊維織物が積層されており、
前記熱発泡性シートは、前記無機繊維織物が前記鉄骨側に向いて、該鉄骨の周囲を覆う様に設けられていることを特徴とする被覆構造体。
２．構造材の下方に固定されたＨ型またはＩ型の鉄骨と、熱発泡性シートを有する被覆構造体であって、
前記熱発泡性シートの一方の面側には、経糸及び緯糸の織密度がいずれも１０本／２５ｍｍ以上６０本／２５ｍｍ以下の無機繊維織物が積層されており、
前記熱発泡性シートは、前記無機繊維織物が前記鉄骨側に向いて、該鉄骨の周囲を覆う様に設けられていることを特徴とする被覆構造体。
３．前記無機繊維織物は、経糸及び緯糸がいずれも２０ＴＥＸ以上であることを特徴とする１．または２．に記載の被覆構造体。
４．前記無機繊維織物は、平織りに製織された無機繊維織物であることを特徴とする１．〜３．のいずれかに記載の被覆構造体。
【発明の効果】
【００１０】
本発明では、鉄骨構造物を構成する鉄骨が、特定の熱発泡性シートの使用によって比較的簡素な構造で美観性に優れた仕上がりを有するとともに、火災等によって高温に晒された場合に、炭化断熱層の脱落等を防止して安定した耐熱保護性を発揮することができる。
【図面の簡単な説明】
【００１１】
【図１】本発明被覆構造体の一例を示す（Ｉ）断面図、（ＩＩ）斜視図である。
【図２】本発明被覆構造体の一例を示す（Ｉ）断面図、（ＩＩ）斜視図である。
【図３】本発明で用いる鉄骨の一例を示す断面図である。
【図４】本発明で用いる熱発泡性シートの一例を示す断面図である。
【図５】本発明被覆構造体の一例を示す側面図である。
【図６】本発明被覆構造体の一例を示す側面図である。
【図７】本発明被覆構造体の一例を示す側面図である。
【図８】本発明で用いる鉄骨の一例を示す断面図である。
【図９】本発明被覆構造体の一例を示す断面図である。
【符号の説明】
【００１２】
１．構造材（床材）
２．Ｈ型鉄骨
２ａ．上フランジ
２ｂ．下フランジ
２ｃ．ウェブ
２ｄ．エッジ部
２１．Ｉ型鉄骨
２１ａ．上フランジ
２１ｂ．下フランジ
２１ｃ．ウェブ
２１ｄ．エッジ部
３．熱発泡性シート
３ａ．熱発泡層
３ｂ．無機繊維織物
４．空気層
５．固定部材
６．熱発泡性テープ
Ａ．重なり部
Ｂ．突き合わせ部
Ｌ．長手方向
【発明を実施するための形態】
【００１３】
以下、本発明を実施するための形態について説明する。
【００１４】
本発明の被覆構造体は、鉄骨と、熱発泡性シートを有する被覆構造体であって、鉄骨の周囲を覆うように特定の熱発泡性シートが設けられていることを特徴とするものでる。鉄骨としては、特に限定されず、例えば、角型、丸型、Ｈ型、Ｉ型等の鉄骨鋼材が挙げられ、これらは構造物を構成する柱、梁、等として使用されるものである。これら鉄骨の周囲を覆うように熱発泡性シートが設けられた態様としては、例えば、鉄骨に直接（密着して）被覆する態様、空気層を介して被覆する態様等が挙げられる。本発明の被覆構造体は、鉄骨の周囲を、空気層を介して熱発泡性シートが覆うように被覆する態様が好適であり、さらには、Ｈ型、Ｉ型等の鉄骨の場合により好適なものである。以下、本発明の被覆構造体として好適な、構造材の下方に固定されたＨ型またはＩ型の鉄骨と、熱発泡性シートを有する被覆構造体を例として、詳細に説明する。
【００１５】
本発明の被覆構造体の一例を図１に示す。
図１は、本発明被覆構造体の一例を示す（Ｉ）断面図、（ＩＩ）斜視図である。図１では、構造材１の下方に設けられたＨ型鉄骨２と、熱発泡性シート３とを有し、構造材１に接した面（上フランジ２ａ上面）を除くＨ型鉄骨２の周囲を、熱発泡性シート３が覆う様に設けられ、熱発泡性シート３の両端部が構造材１に固定部材５によって固定されている。これにより、Ｈ型鉄骨２の周囲を、空気層４を介して熱発泡性シート３が覆った被膜構造体が得られる。なお、Ｈ型鉄骨２の下フランジ２ｂは、図１（Ｉａ）のように熱発泡性シート３が密着する（接する）ように設けられても、図１（Ｉｂ）のように空気層４を介して熱発泡性シート３が覆う様に設けられてもよい。
【００１６】
図２は、本発明被覆構造体の別の一例を示す（Ｉ）断面図、（ＩＩ）斜視図である。図２では、構造材１の下方に設けられたＨ型鉄骨２と、熱発泡性シート３とを有し、構造材１に接した面（上フランジ２ａ上面）を除くＨ型鉄骨２の周囲を、熱発泡性シート３が覆う様に設けられ、熱発泡性シート３の両端部がＨ型鉄骨２の上フランジ２ａのエッジ部２ｄに固定部材５によって固定されている。なお、Ｈ型鉄骨２の下フランジ２ｂは、図２（Ｉａ）のように熱発泡性シート３が密着する（接する）ように設けられても、図２（Ｉｂ）のように空気層４を介して熱発泡性シート３が覆う様に設けられてもよい。
【００１７】
図１、図２に示す本発明の被覆構造体では、Ｈ型鉄骨２の周囲を覆う熱発泡性シート３が、熱発泡層３ａと無機繊維織物３ｂが積層されたものであり、無機繊維織物３ｂがＨ型鉄骨２側（内側）に向くように固定される。火災等によって高温に晒された場合、Ｈ型鉄骨２の周囲を覆う様に設けられた熱発泡性シート３は、発泡し炭化断熱層を形成する。本発明では、熱発泡性シート３が特定の無機繊維織物３ｂを有することにより、この炭化断熱層を形成する過程、及び形成後において、炭化断熱層の脱落等を防止して均一な炭化断熱層を形成し、安定した耐熱保護性を得ることができる。
【００１８】
以下、本発明の被覆構造体の構成について具体的に説明する。
本発明の構造材１としては、鉄骨が設置可能な公知のものであればよく、建物の床や天井等が挙げられ、好ましくは耐熱性を有するもの、例えば、ＡＬＣ板、ＰＣ板、デッキプレート、デッキプレートコンクリート等が挙げられる。
【００１９】
図３に、本発明で用いるＨ型鉄骨の断面図を示す。本発明のＨ型鉄骨２は、上記構造材１を支える梁として機能するものであり、上記構造材１と直接または接続部材等を介してボルト、溶接等の固定手段により固定されるものである。本発明のＨ型鉄骨２としては、図３のように断面がＨ字型であり、上フランジ２ａと下フランジ２ｂを板状のウェブ２ｃにより連結して形成された態様のものが使用される。Ｈ型鉄骨は、フランジ幅が広く、フランジ内外面が平行なものである。また、本発明において、上フランジのエッジ部２ｄとは、上フランジの両端部付近のことをいう。なお、本発明では、構造材１に接する方を上フランジ、その反対側を下フランジという。
【００２０】
図４に、本発明の熱発泡性シート３の断面図を示す。本発明の熱発泡性シート３は、火災等により周囲温度が上昇してシート温度が所定の発泡温度（好ましくは１８０℃以上、より好ましくは２００〜４００℃）に達すると発泡し、その温度領域において炭化断熱層を形成するものである。熱発泡性シート３は、熱発泡層３ａと無機繊維織物３ｂが積層された積層体であり、２層タイプの積層体とすることができるものである。
【００２１】
熱発泡層３ａとしては、構成成分として樹脂成分、難燃剤、発泡剤、炭化剤、及び充填剤を含有するものが好適である。これらの各成分は、火災発生時において、相互の複合作用によりシートの膨張、炭化断熱層形成、不燃性ガスの発生等の機能を発現することにより、優れた断熱性、耐熱保護性を発揮することができる。
【００２２】
樹脂成分としては、例えば、ビニル系樹脂、ポリスチレン系樹脂、ポリプロピレン系樹脂、アクリル系樹脂、ポリアミド系樹脂、ポリウレタン系樹脂、酢酸ビニル樹脂、エチレン酢酸ビニル樹脂等の熱可塑性樹脂が使用できる。また、天然ゴム、イソプレンゴム、ブタジエンゴム、スチレン−ブタジエンゴム、クロロプレンゴム、ニトリルゴム、ブチルゴム、塩素化ブチルゴム、エチレン−プロピレンゴム、クロロスルホン化ポリエチレン、アクリルゴム、エピクロルヒドリンゴム、多加硫ゴム、シリコンゴム、フッ素ゴム、ウレタンゴム等のゴム物質も使用することができる。これらは、１種または２種以上を組み合わせて使用することができる。これらの中で、アクリル樹脂、アクリルスチレン樹脂、酢酸ビニル樹脂、エチレン酢酸ビニル樹脂等が好適に使用される。
【００２３】
難燃剤としては、一般に火災時に脱水冷却効果、不燃性ガス発生効果、熱可塑性樹脂の炭化促進効果等の少なくとも１つの効果を発揮し、樹脂成分の燃焼を抑制する作用を有するものである。本発明で用いる難燃剤としては、このような作用を有する限り特に制限されず、公知の難燃剤が使用できる。例えば、有機リン系化合物、塩素化合物、アンチモン化合物、リン化合物、ホウ素化合物等が挙げられる。これらは、１種または２種以上を組み合わせて使用することができる。また、これらは、未被覆品、被覆処理品のいずれであってもよい。これらの中では、リン酸アンモニウム、ポリリン酸アンモニウム等のリン化合物が好適に使用される。
【００２４】
難燃剤の混合比率は、樹脂成分１００重量部（固形分）に対し、好ましくは５０〜１０００重量部、より好ましくは１００〜８００重量部、さらに好ましくは２００〜６００重量部である。本発明では、このように難燃剤が比較的高比率で含まれることにより、耐熱保護性において良好な性能を得ることができる。
【００２５】
発泡剤としては、一般に、火災時に不燃性ガスを発生させて、炭化していく熱可塑性樹脂及び炭化剤を発泡させ、気孔を有する炭化断熱層を形成させる作用を有するものである。発泡剤は、このような作用を有する限り特に制限されず、公知の発泡剤が使用できる。例えば、メラミン及びその誘導体、ジシアンジアミド及びその誘導体、アゾジカーボンアミド、尿素、チオ尿素等が挙げられる。これらは１種または２種以上で使用することができる。これらの中では、メラミン、ジシアンジアミド、アゾジカーボンアミド等が好適に使用される。
【００２６】
発泡剤の混合比率は、樹脂成分１００重量部（固形分）に対し、好ましくは５〜５００重量部、より好ましくは３０〜２００重量部、さらに好ましくは４０〜１５０重量部である。このような範囲であることにより、優れた発泡性を発揮し、断熱性、耐熱保護性において良好な性能を得ることができる。
【００２７】
炭化剤としては、一般に、火災時に熱可塑性樹脂の炭化とともにそれ自体も脱水炭化していくことにより、断熱性に優れた厚みのある炭化断熱層を形成する作用を有するものである。本発明で用いる炭化剤としては、このような作用を有する限り特に制限されず、公知の炭化剤が使用できる。例えば、ペンタエリスリトール、ジペンタエリスリトール、トリメチロールプロパン等の多価アルコール；デンプン、カゼイン等が挙げられる。炭化剤は、１種または２種以上を組み合わせて使用することができる。この中で、ペンタエリスリトール、ジペンタエリスリトール等が好適に使用される。
【００２８】
炭化剤の混合比率は、樹脂成分１００重量部（固形分）に対し、好ましくは５〜６００重量部、より好ましくは２０〜３００重量部、さらに好ましくは４０〜１５０重量部である。このような範囲であることにより、脱水冷却効果と炭化断熱層形成作用を発揮し、断熱性、耐熱保護性において良好な性能を得ることができる。
【００２９】
充填剤としては、一般に炭化断熱層の強度を維持する作用を有するものである。充填剤としては、このような作用を有する限り特に制限されず、公知の充填剤が使用できる。例えば、炭酸カルシウム、炭酸ナトリウム、炭酸マグネシウム、酸化アルミニウム等の炭酸塩；二酸化チタン、酸化亜鉛等の金属酸化物；シリカ、粘土、タルク、クレー、カオリン、ケイソウ土、シラス、マイカ、ワラストナイト、珪砂、珪石、石英、ヒル石、アルミナ、フライアッシュ等の無機粉末等が挙げられる。これらは１種または２種以上で使用することもできる。また、上記充填剤の形状としては、特に限定されないが、例えば、球状、粒状、板状、棒状、リン片状、針状、繊維状等が挙げられる。
【００３０】
充填剤の配合比率は、樹脂成分１００重量部（固形分）に対し、好ましくは１０〜３００重量部、より好ましくは２０〜２５０重量部、さらに好ましくは５０〜１６０重量部である。このような範囲であることにより、炭化断熱層の強度を維持することができ、耐熱保護性において良好な性能を得ることができる。
【００３１】
本発明の熱発泡層３ａは、上記成分に加えて更に繊維物質を含むものが好適である。繊維物質が含まれることにより、炭化断熱層の脱落等を防止し、炭化断熱層の形状を保持する効果等が高まる。この作用機構は、以下に限定されるものではないが、繊維物質が熱発泡層３ａに積層された無機繊維織物３ｂに絡みながら炭化断熱層が形成されるため、炭化断熱層の脱落等を防止し、無機繊維織物３ｂ表面に均一な炭化断熱層が形成すると考えられる。その結果、安定した耐熱保護性を得ることができる。
【００３２】
繊維物質としては、例えば、ロックウール、ガラス繊維、シリカ−アルミナ繊維、セラミック繊維、チタン酸カリウム繊維等の無機繊維、カーボン繊維、パルプ繊維、ポリプロピレン繊維、ビニル繊維、アラミド繊維等の有機繊維が挙げられる。これらは１種または２種以上で使用することもできる。この中でも、耐熱性を有する無機繊維やカーボン繊維が好ましく、特に、ロックウール、ガラス繊維等が好適に使用される。また、繊維長は、好ましくは１〜３０ｍｍ、より好ましくは２〜２０ｍｍである。
【００３３】
繊維物質の混合比率は、樹脂成分１００重量部（固形分）に対して、好ましくは０．１〜５０重量部、より好ましくは０．５〜３０重量部である。
【００３４】
また、熱発泡層３ａには、上記構成成分に加え、必要に応じ、シート製造時に各種添加剤を含むこともできる。添加剤としては、本発明の効果を著しく阻害しないものであればよく、例えば、顔料、湿潤剤、可塑剤、滑剤、防腐剤、防黴剤、防藻剤、抗菌剤、増粘剤、分散剤、消泡剤、架橋剤、紫外線吸収剤、光安定剤、酸化防止剤、希釈溶媒等が挙げられる。
【００３５】
熱発泡層３ａの厚みは、適用部位等により適宜設定すれば良いが、好ましくは０．２〜１０ｍｍ程度、より好ましく０．３〜６ｍｍ程度である。
【００３６】
無機繊維織物３ｂは、上記熱発泡層３ａの一方の面側に積層されるものであり、当該無機繊維織物３ｂが鉄骨側に向いて施工される。無機繊維織物３ｂと熱発泡層３ａ積層の態様としては、例えば、
（Ｉ）接触［図４（Ｉ）］：無機繊維織物３ｂと熱発泡層３ａが接触した態様、
（ＩＩ）半埋設［図４（ＩＩ）］：無機繊維織物３ｂの熱発泡層３ａ側の面は埋設、反対側の面は露出した態様、
（ＩＩＩ）全埋設［図４（ＩＩ）］：無機繊維織物３ｂが熱発泡層３ａに埋設した態様、
等が挙げられる。本発明では、上記（ＩＩ）（ＩＩＩ）の場合、炭化断熱層の脱落防止効果をいっそう高めることができ、本発明の効果を十分に発揮することができる。
【００３７】
このような無機繊維織物３ｂとしては、経糸及び緯糸の織密度がいずれも１０本／２５ｍｍ以上６０本／２５ｍｍ以下（好ましくは１１本／２５ｍｍ以上４０本／２５ｍｍ以下）である。このような場合、無機繊維織物３ｂと熱発泡層３ａを積層する際に無機繊維織物３ｂの開口部に熱発泡層３ａが充填されやすく、図４（ＩＩ）、（ＩＩＩ）の態様の熱発泡性シート３を効率的に得ることができる。このような熱発泡性シート３が火災等によって高温に晒された場合、無機繊維織物３ｂの開口部付近において無機繊維織物３ｂに絡むように炭化断熱層が形成され、その結果、炭化断熱層の脱落等を防止して安定した耐熱保護性を得ることができる。
【００３８】
また、無機繊維織物３ｂは、経糸及び緯糸の番手がいずれも２０ＴＥＸ以上（より好ましくは２５ＴＥＸ以上５００ＴＥＸ以下、さらに好ましくは３０ＴＥＸ以上３００ＴＥＸ以下）であることが好ましい。このような場合、火災等によって高温に晒された場合に、上記熱発泡層３ａを鉄骨の外側方向へ効率的に発泡させることができるため、均一な炭化断熱層を形成することができるとともに、炭化断熱層の脱落等をいっそう防止し、安定した耐熱保護性を得ることができる。なお、本発明における無機繊維織物３ｂの織密度、経糸・緯糸の番手は、ＪＩＳ  Ｒ  ３４２０に定める規定の方法で測定されたものである。
【００３９】
本発明の無機繊維織物３ｂの組織としては、特に限定されないが、例えば、平織り、朱子織り、綾織り、からみ織り、模紗織り、ななこ織り等が挙げられる。本発明では、平織りが好適である。平織りに製織された無機繊維織物は、目ずれ等が少なく、均一な厚みの熱発泡性シート３を安定して形成することができる。さらに、火災等によって高温に晒された場合には、均一な炭化断熱層を形成するとともに、炭化断熱層の脱落等をいっそう防止し、その結果、本発明の効果を高めることができる。
【００４０】
無機繊維織物３ｂを構成する無機繊維としては、特に限定されないが、例えば、ロックウール、ガラス繊維、シリカ繊維、シリカ−アルミナ繊維、カーボン繊維、炭化珪素繊維等、また鉄、銅等の金属細線が挙げられる。本発明では、ガラス繊維が好適である。また、無機繊維は、何らかの表面処理が施されたものであっても良い。さらに、繊維の断面形状は、特に限定されず、例えば、円形、多角形、扁平形状等いずれのものも使用できる。このような無機繊維織物３ｂの厚みは、適宜設定すれば良いが、好ましくは０．１〜５ｍｍ程度、より好ましく０．３〜２ｍｍ程度である。
【００４１】
熱発泡性シート３の製造方法としては、上記熱発泡層３ａと上記無機繊維織物３ｂが積層可能な方法であれば特に限定されないが、例えば、
・型枠内に、熱発泡層３ａの構成成分の混合組成物を流し込み、さらに無機繊維織物３ｂを積層し、乾燥後に脱型する方法、
・熱発泡層３ａの構成成分の混合組成物を調製後、無機繊維織物３ｂに塗付して積層する方法、
・熱発泡層３ａの構成成分をニーダー等によって混練した混練物を調製後、当該混練物を無機繊維織物３ｂに積層し、圧延ローラー等によってシート状に加工する方法、
等が挙げられる。
【００４２】
本発明の固定部材５は、特に限定されないが、例えば、ワッシャー（ビス）、タッカー、溶接ピン、ボルト、タッピングねじ等の止め具が使用できる。また、これらの材質としては、金属製等の不燃性のものが好ましい。
【００４３】
本発明の被覆構造体は、例えば、構造材１の下方に固定されたＨ型鉄骨２の周囲を覆う様に、熱発泡性シート３の無機繊維織物３ｂをＨ型鉄骨２側（内側）に向け被覆し、熱発泡性シート３の端部を構造材１及び／またはＨ型鉄骨２の上フランジエッジ２ｄに固定部材５で固定する工程を含む方法によって形成することができる。
【００４４】
熱発泡性シート３の端部を構造材１及び／またはＨ型鉄骨２の上フランジエッジ２ｄに固定部材５で固定する場合、固定部材５の間隔は、熱発泡性シート３を保持できれば特に限定されず、また固定部材５の種類によって適宜設定すればよいが、好ましくは５０〜３００ｍｍ（より好ましくは８０〜２００ｍｍ）の間隔で設置する。
【００４５】
また、Ｈ型鉄骨２の長手方向（Ｌ）に複数の熱発泡性シート３を設ける場合は、図５に示すように、該熱発泡性シート３同士は重なり部を有するように被覆（図５（Ｉ））しても、突き合わせて被覆（図５（ＩＩ））してもよい。また、熱発泡性シート３同士重なり部Ａを有するように被覆する場合、重なり部Ａの熱発泡性シート３同士は固定されていることが好ましく、例えば、重なり部Ａの内側の熱発泡性シート３１表面と外側の熱発泡性シート３２裏面を接着剤等で固定（図６（Ｉ））、及び／または内側の熱発泡性シート３１の表面に外側の熱発泡性シート３２の端部を熱発泡性テープ６等で貼着して固定（図６（ＩＩ））することが好ましい。また、熱発泡性シート３同士を突き合わせて被覆する場合、突き合わせ部Ｂには、熱発泡性テープ６を貼着することが好ましい（図７）。さらに、本発明の被覆構造では、上記のようにＨ型鉄骨２の下フランジ２ｂを覆う熱発泡性シート３が接着剤を介して固定されてもよい。  
【００４６】
本発明の被覆構造体は、熱発泡性シート３を２枚以上積層して使用することができる。熱発泡性シート３を２枚以上積層する場合は、予め接着剤等で積層した熱発泡性シートを用いることもできるが、上記工程を繰り返し行えばよい。
【００４７】
本発明の被覆構造体は、上記熱発泡性シート３の熱発泡層３ａが外側を向いて設けられたものである。その外観は、例えば、白色のフラットな仕上がりにすることができ、美観性に優れたものである。また、必要に応じて、熱発泡層３ａの構成成分として、顔料や艶調整剤等を含むことにより、所望の色相、光沢度、質感等の仕上がりに調整することができる。
【００４８】
また、本発明の被覆構造体は、耐熱保護性のためにアルミニウム箔等の補強材層を外側に設ける必要はなく、必要に応じて、さらに上記熱発泡性シート３の上（熱発泡層３ａの外側）に化粧層を有することもできる。これにより、さらに美観性を高めることができ、耐水性、耐候性等を高めることもできる。化粧層としては、例えば、上塗材、シート（またはフィルム）材料等が使用できる、これらは透明層であっても着色層（模様層）であってもよい。具体的に、上塗材は、公知のコーティング材を塗付することによって形成することができ、例えばアクリル樹脂系、ウレタン樹脂系、アクリルシリコン樹脂系、フッ素樹脂系等のコーティング材を用いることができる。上塗材の塗付は、公知の塗付方法によれば良く、例えば、スプレー、ローラー、刷毛等の塗装器具を使用することができる。また、シート（またはフィルム）材料としては、例えば、公知の各種樹脂シートを貼着することができる。
【００４９】
本発明は、上述のＨ型鉄骨同様にＩ型鉄骨にも適用可能である。
【００５０】
図８は、本発明で用いるＩ型鉄骨の断面図を示す。本発明のＩ型鉄骨２１としては、断面がＩ字型であり、上フランジ２１ａと下フランジ２１ｂを板状のウェブ２１ｃにより連結して形成された態様のものが使用される。Ｉ型鉄骨２１は、通常、フランジ内側に勾配がつけられている。
【００５１】
図９では、構造材１に設けられたＩ型鉄骨２１と、構造材１に接した面を除くＩ型鉄骨２１の周囲を、空気層４を介して熱発泡性シート３の無機繊維織物３ｂがＩ型鉄骨２１側に向くように、覆う様に設けられ、熱発泡性シート３の両端部が構造材１に固定部材５によって固定されている。
【００５２】
以下に実施例を示し、本発明の特徴をより明確にする。
【００５３】
（熱発泡性シートの製造）
・熱発泡性シート用混練物１
熱可塑性樹脂（アクリル樹脂）１００重量部、メラミン９０重量部、ジペンタエリスリトール９０重量部、ポリリン酸アンモニウム３２０重量部、酸化チタン１００重量部を主成分とする混合物を温度１２０℃に設定した加圧ニーダーで混練して熱発泡性シート用混練物１を調整した。
・熱発泡性シート用混練物２
熱可塑性樹脂（アクリル樹脂）１００重量部、メラミン９０重量部、ジペンタエリスリトール９０重量部、ポリリン酸アンモニウム３２０重量部、酸化チタン１００重量部、ガラス繊維（繊維径7μｍ、繊維長６ｍｍ）４重量部を主成分とする混合物を温度１２０℃に設定した加圧ニーダーで混練して熱発泡性シート用混練物２を調整した。
【００５４】
・無機繊維織物１：ガラス繊維織物、平織り、経糸及び緯糸の織密度：１６本／２５ｍｍ、経糸及び緯糸の番手：７０ＴＥＸ
・無機繊維織物２：ガラス繊維織物、平織り、経糸の織密度：３０本／２５ｍｍ、緯糸の織密度：２０本／２５ｍｍ、経糸の番手：３５ＴＥＸ、緯糸の番手：７０ＴＥＸ
・無機繊維織物３：ガラス繊維織物、からみ織り、経糸の織密度：１０×２本／２５ｍｍ、緯糸の織密度：１０本／２５ｍｍ、経糸の番手：３５ＴＥＸ、緯糸の番手：７０ＴＥＸ
・無機繊維織物４：ガラス繊維織物、からみ織り、経糸の織密度：８×２本／２５ｍｍ、緯糸の織密度：８本／２５ｍｍ、経糸の番手：３５ＴＥＸ、緯糸の番手：７０ＴＥＸ
【００５５】
表１に示す組み合わせで、無機繊維織物に熱発泡性シート用混練物を積層し圧延ローラーによってシート状に加工し、膜厚１．５ｍｍの熱発泡性シート（４５０ｍｍ×１２００ｍｍ）７種を作製した。
【００５６】
（試験例１〜７）
上記７種の熱発泡性シートを使用し、以下の評価を行った。
（評価１）
図２に示すように構造材（床板：ＡＬＣ板）にＨ型鉄骨（Ｈ４００×２００×８×１３ｍｍ、長さ１２００ｍｍ）を設置した。図２（Ｉｂ）（ＩＩ）に準じて、作製した熱発泡性シート３の無機繊維織物側がＨ型鉄骨側となるように熱発泡性シート３の一方の端部を固定部材（溶接スタッドピン：固定間隔Ｘ＝１２０ｍｍ）で溶接して固定し、さらに、Ｈ型鉄骨の周囲を熱発泡性シートが覆う様に巻きつけ（熱発泡性シート同士の継ぎ目部分の重なり幅２０ｍｍ）、熱発泡性シートのもう一方の端部も同様にして固定部材で固定したものを試験体とした。
作製した試験体につき、ＩＳＯ８３４の標準加熱曲線に準じて１時間加熱試験を行ない、このときの鉄骨の温度（鋼材温度）を測定し、加熱試験後の炭化層の形状を評価した。各評価基準は以下の通りである。また、結果は表１に示す。
(鋼材温度)
ＡＡ：鋼材温度４３０℃未満
Ａ：４３０℃以上４７０℃未満
Ｂ：４７０℃以上５００℃未満
Ｃ：４７０℃以上５００℃未満
Ｄ：５５０℃以上
（炭化断熱層の形状）
炭化断熱層の形状を目視にて確認した。評価基準は、炭化断熱層の脱落がなく、均一な炭化断熱層を形成したものを「ＡＡ」、炭化断熱層が脱落したものを「Ｄ」とする５段階評価（優：ＡＡ＞Ａ＞Ｂ＞Ｃ＞Ｄ：劣）とした。
【００５７】
【表１】
2019108789.tif 000003
【００５８】
試験例１〜７のいずれも白色なフラットな外観を有する美観性に優れた仕上がりが得られた。また、上記加熱試験の結果、試験例１、２、４、５においては、炭化断熱層は脱落することなく、ほぼ均一な炭化断熱層が形成され、優れた耐熱保護性能を示した。特に、試験例４、５においては、無機繊維織物と炭化断熱層の密着性が高く、よりいっそう優れた耐火性能を示した。また、試験例３、６では、試験例１、２には及ばないものの炭化断熱層はほぼ脱落することなく、炭化断熱層が形成され耐熱保護性能を示した。一方、試験例７においては、炭化断熱層の一部が脱落し、所望の耐熱保護性能を得ることができなかった。
【００５９】
（評価２）
試験例１において、熱発泡性シートを突き合わせて被覆し、図７に示すようにその突き合わせ部に熱発泡性テープを貼着した以外は、試験例１と同様にして試験体を作成し、ＩＳＯ８３４の標準加熱曲線に準じて１時間加熱試験を行った。その結果、炭化断熱層は脱落することなく、ほぼ均一な炭化断熱層が形成され（評価：ＡＡ）、優れた耐熱保護性能（評価：ＡＡ）を示した。
【図１】
2019108789.tif 000004
【図２】
2019108789.tif 000005
【図３】
2019108789.tif 000006
【図４】
2019108789.tif 000007
【図５】
2019108789.tif 000008
【図６】
2019108789.tif 000009
【図７】
2019108789.tif 000010
【図８】
2019108789.tif 000011
【図９】
2019108789.tif 000012